分子中に1のカルボキシル基をもつモノマーから選ばれる第一モノマーと、分子中に2以上のカルボキシル基をもつ第二モノマーとの共重合体からなり、カルボキシル基どうしが縮合して形成された酸無水物基を分子中に含むことを特徴とするリチウムイオン二次電池の負極用バインダ。前記第一モノマーは、アクリル酸及びメタクリル酸よりなる群から選ばれる請求項1に記載のリチウムイオン二次電池の負極用バインダ。前記第一モノマーと前記第二モノマーとの共重合割合は、モル比で前記第一モノマー/前記第二モノマー=99/1~50/50の範囲である請求項1又は請求項2に記載のリチウムイオン二次電池の負極用バインダ。前記第一モノマーはアクリル酸であり、前記第二モノマーはイタコン酸である請求項1~3のいずれかに記載のリチウムイオン二次電池の負極用バインダ。分子中に1のカルボキシル基をもつモノマーから選ばれる第一モノマーと、分子中に2以上のカルボキシル基をもつ第二モノマーと、を共重合させて基体ポリマーを得る重合工程と、該基体ポリマーのカルボキシル基どうしを縮合して酸無水物基を形成する縮合工程と、を行うことを特徴とする負極用バインダの製造方法。前記縮合工程では、前記基体ポリマーを80°C~170°Cで加熱乾燥することで前記酸無水物基を形成する請求項5に記載の負極用バインダの製造方法。請求項1~請求項4のいずれかに記載の負極用バインダと、負極活物質と、をもつ負極を有することを特徴とするリチウムイオン二次電池。前記負極活物質はSiを含む請求項7に記載のリチウムイオン二次電池。前記負極活物質はSiOxで表されるケイ素酸化物を含む請求項7又は請求項8に記載のリチウムイオン二次電池。前記負極にはリチウムがプリドーピングされている請求項7~9のいずれかに記載のリチウムイオン二次電池。請求項7~9のいずれかに記載のリチウムイオン二次電池が搭載されたことを特徴とする車両。ポリアクリル酸はカルボキシル基を多く含むポリマーであり、電極材料への被覆性が高く結着力も大きい。したがって酸化ケイ素を負極活物質とする負極のバインダとして用いることで、充放電時の体積変化によく追従することができ活物質層の剥離などを効果的に防止することができる。ところがポリアクリル酸を含むバインダを用いると、負極活物質への被覆性が高いためバインダ自体が抵抗となり、負荷特性が悪化するという不具合があった。本発明は、上記した事情に鑑みてなされたものであり、その主な目的は、充放電時の体積変化への追従性に優れ、且つ負荷特性を向上できるリチウムイオン二次電池の負極用バインダを提供するとともに、その負極用バインダを用いたリチウムイオン二次電池を提供することにある。上記課題を解決する本発明のリチウムイオン二次電池の負極用バインダの特徴は、分子中に1のカルボキシル基をもつモノマーから選ばれる第一モノマーと、分子中に2以上のカルボキシル基をもつ第二モノマーとの共重合体からなり、カルボキシル基どうしが縮合して形成された酸無水物基を分子中に含むことにある。この負極用バインダを製造できる本発明の製造方法の特徴は、分子中に1のカルボキシル基をもつモノマーから選ばれる第一モノマーと、分子中に2以上のカルボキシル基をもつ第二モノマーと、を共重合させて基体ポリマーを得る重合工程と、基体ポリマーのカルボキシル基どうしを縮合して酸無水物基を形成する縮合工程と、を行うことにある。また上記課題を解決する本発明のリチウムイオン二次電池の特徴は、本発明の負極用バインダと、負極活物質と、をもつ負極を有することにある。本発明のリチウムイオン二次電池の負極用バインダは、アクリル酸など分子中に1のカルボキシル基をもつ第一モノマーと分子中に2以上のカルボキシル基をもつ第二モノマーとが共重合され、しかもカルボキシル基どうしが縮合した酸無水物基を分子中に有している。この負極用バインダを用いて形成された負極をもつリチウムイオン二次電池は、負荷特性と初期効率が向上する。このような効果が発現する理由は明らかではないが、一分子中にカルボキシル基を2以上有する酸性度の高いモノマー由来の構造があることにより、充電時に電解液分解反応が起こる前にリチウムイオンをトラップし易くなり、また、リチウムイオンをしっかりとトラップできると考えられている。さらに、ポリアクリル酸やポリメタクリル酸に比べてカルボキシル基が多く酸性度が高まると共に、所定量のカルボキシル基が酸無水物基に変化しているため、酸性度が高まりすぎることもない。そのため、この負極用バインダを用いて形成された負極をもつリチウムイオン二次電池は、初期効率が向上し、負荷特性が向上する。本発明の負極用バインダは、分子中に1のカルボキシル基をもつ第一モノマーと分子中に2以上のカルボキシル基をもつ第二モノマーとの共重合体からなり、カルボキシル基どうしが縮合して形成された酸無水物基を分子中に含んでいる。第一モノマーは、アクリル酸、メタクリル酸、ビニル安息香酸、クロトン酸、ペンテン酸、アンジェリカ酸、チグリン酸などが例示される。これらの一種のみでもよいし、二種以上を混合して用いることもできる。アクリル酸とメタクリル酸との混合モノマーを用いる場合は、モル比で、アクリル酸/メタクリル酸=50/50~1000の範囲とすることが好ましい。第二モノマーは分子内に二つ以上のカルボキシル基をもつモノマーであり、イタコン酸、メサコン酸、シトラコン酸、フマル酸、マレイン酸、2ペンテン二酸、メチレンコハク酸、アリルマロン酸、イソプロピリデンコハク酸、24ヘキサジエン二酸、アセチレンジカルボン酸よりなる群から選ばれる少なくとも一種を用いることができる。第一モノマーと第二モノマーとの混合比は、モル比で、第一モノマー/第二モノマー=99/1~50/50の範囲とすることが好ましく、90/10~60/40の範囲とすることがさらに望ましい。第一モノマーの量がこの範囲を超えて多いと負極における結着力が低下し、第一モノマーの量がこの範囲より少ないとリチウムイオン二次電池の負荷特性と初期効率が低下する。第一モノマーと第二モノマーとを共重合させたポリマーの製造方法としては、塊状重合、懸濁重合、溶液重合など既存の重合方法を用いることができる。中でも溶液重合が簡便である。重合に用いられるラジカル重合開始剤としては、過酸化ベンゾイル、過酸化ラウロイル、tブチルパオキシベンゾエート、ジtブチルパーオキシヘキサヒドロテレフタレート、tブチルパーオキシ2エチルヘキサノエート、11tブチルパーオキシ335トリメチルシクロヘキサン、tブチルパーオキシイソプロピルカーボネートなどの有機過酸化物、アゾビスイソブチロニトリル、アゾビス4メトキシ24ジメチルバレロニトリル、アゾビスシクロヘキサノン1カルボニトリル、アゾジベンゾイル等のアゾ化合物、過硫酸カリウム、過硫酸アンモニウム等の水溶性触媒及び過酸化物あるいは過硫酸塩と還元剤の組み合わせによるレドックス触媒等、通常のラジカル重合に使用できるものはいずれも使用することができる。重合開始剤は、モノマーの総量に対して001~10質量の範囲で使用されることが好ましい。分子量調整剤として、メルカプタン系化合物、チオグリコール、四塩化炭素、αメチルスチレンダイマー等を必要に応じて添加することができる。上記ポリマーを製造するために、必要に応じて有機溶媒または水からなる反応溶媒を用いることができる。例えばNメチル2ピロリドン、NNジメチルアセトアミド、NNジメチルホルムアミド等のアミド類、NNジメチルエチレンウレア、NNジメチルプロピレンウレア、テトラメチルウレア等のウレア類、γブチロラクトン、γカプロラクトン等のラクトン類、プロピレンカーボネート等のカーボネート類、メチルエチルケトン、メチルイソブチルケトン、シクロヘキサノン等のケトン類、酢酸エチル、酢酸nブチル、ブチルセロソルブアセテート、ブチルカルビトールアセテート、エチルセロソルブアセテート、エチルカルビトールアセテート等のエステル類、ジグライム、トリグライム、テトラグライム等のグライム類、トルエン、キシレン、シクロヘキサン等の炭化水素類、スルホラン等のスルホン類などが挙げられる。中でもカルボキシル基を含有する樹脂の溶解性に優れる点でアミド類、ウレア類が好ましく、Nメチル2ピロリドン、NNジメチルアセトアミド、NNジメチルエチレンウレア、NNジメチルプロピレンウレア、テトラメチルウレアが好ましく、Nメチル2ピロリドンが特に好ましい。これらの溶媒は、単独で又は二種類以上組み合わせて用いられる。熱重合による場合、重合温度は、0°C~200°Cの間で適宜選択することができ、40~120°Cが好ましい。上記ポリマーは、質量平均分子量が1000以上であれば特に制限はないが、10000~5000000の範囲が好ましく、30000~3000000の範囲がより好ましく、100000~1000000の範囲が特に望ましい。質量平均分子量が10000未満であると活物質や導電助剤などの分散性が低下する傾向があり、5000000を超えると、スラリ-の粘度が上昇して集電体への塗布が困難になる。上記ポリマーの分子中に、カルボキシル基どうしが縮合して形成された酸無水物基を含ませるには、上記ポリマーを加熱し、生成する水を除去しながらカルボキシル基どうしを縮合させる方法がある。このときの加熱温度は、80°C~170°C、より好ましくは85°C~130°C、さらに好ましくは、93°C~125°Cの範囲とすることが望ましい。加熱温度が80°C未満では縮合反応が生じず、加熱温度が170°Cを超えるとポリマーが劣化する場合がある。生成する水を除去するには、減圧下で加熱する方法、ブチルアルコールなどを添加して共沸させて除去する方法などがある。また場合によっては、無水マレイン酸など分子中に酸無水物基を有し二重結合を有する化合物を第一モノマーあるいは第二モノマーとして用いて共重合することも可能である。酸無水物基の含有量は、上記ポリマー中に含まれるカルボキシル基に対して3~60モル、より好ましくは5~50モルの範囲とすることが望ましい。酸無水物基の含有量が3モル未満では、効果の発現が困難となり、60モルを超えるとカルボキシル基の量が相対的に減少する結果、効果の発現が困難となる。なお酸無水物基の含有量は、反応中に生成した水分量、あるいは赤外分光分析などにて定量することができる。本発明の負極用バインダを構成する酸無水物基を含むポリマーは、負極用バインダとして単独で使用することができる。また、負極用バインダとしての特性を損なわない範囲で、エポキシ樹脂、メラミン樹脂、ポリブロックイソシアナート、ポリオキサゾリン、ポリカルボジイミド等の硬化剤、エチレングリコール、グリセリン、ポリエーテルポリオール、ポリエステルポリオール、アクリルオリゴマ、フタル酸エステル、ダイマー酸変性物、ポリブタジエン系化合物等の各種添加剤を単独で又は二種以上組み合わせて配合してもよい。本発明の負極用バインダを用いてリチウムイオン二次電池の負極を作製するには、負極活物質粉末と、炭素粉末などの導電助剤と、本発明の負極用バインダと、適量の有機溶剤を加えて混合しスラリーにしたものを、ロールコート法、ディップコート法、ドクターブレード法、スプレーコート法、カーテンコート法などの方法で集電体上に塗布し、負極用バインダを乾燥あるいは硬化させることによって作製することができる。負極用バインダは、なるべく少ない量で活物質等を結着させることが求められるが、その添加量は活物質、導電助剤、及び負極用バインダを合計したものの05wt~50wtが望ましい。負極用バインダが05wt未満では電極の成形性が低下し、50wtを超えると電極のエネルギー密度が低くなる。集電体は、放電或いは充電の間、電極に電流を流し続けるための化学的に不活性な電子高伝導体のことである。集電体は箔、板等の形状を採用することができるが、目的に応じた形状であれば特に限定されない。集電体として、例えば銅箔やアルミニウム箔を好適に用いることができる。負極活物質としては、グラファイト、ハードカーボン、ケイ素、炭素繊維、スズ、酸化ケイ素など公知のものを用いることができる。中でもSiOxで表されるケイ素酸化物が特に好ましい。このケイ素酸化物粉末の各粒子は、不均化反応によって微細なSiと、Siを覆うSiO2とに分解したSiOxからなる。xが下限値未満であると、Si比率が高くなるため充放電時の体積変化が大きくなりすぎてサイクル特性が低下する。またxが上限値を超えると、Si比率が低下してエネルギー密度が低下するようになる。05≦x≦15の範囲が好ましく、07≦x≦12の範囲がさらに望ましい。一般に、酸素を断った状態であれば800°C以上で、ほぼすべてのSiOが不均化して二相に分離すると言われている。具体的には、非結晶性のSiO粉末を含む原料酸化ケイ素粉末に対して、真空中または不活性ガス中などの不活性雰囲気中で800~1200°C、1~5時間の熱処理を行うことで、非結晶性のSiO2相および結晶性のSi相の二相を含むケイ素酸化物粉末が得られる。またケイ素酸化物として、SiOxに対し炭素材料を1~50質量で複合化したものを用いることもできる。炭素材料を複合化することで、サイクル特性が向上する。炭素材料の複合量が1質量未満では導電性向上の効果が得られず、50質量を超えるとSiOxの割合が相対的に減少して負極容量が低下してしまう。炭素材料の複合量は、SiOxに対して5~30質量の範囲が好ましく、5~20質量の範囲がさらに望ましい。SiOxに対して炭素材料を複合化するには、CVD法などを利用することができる。ケイ素酸化物粉末は平均粒径が1μm~10μmの範囲にあることが望ましい。平均粒径が10μmより大きいとリチウムイオン二次電池の充放電特性が低下し、平均粒径が1μmより小さいと凝集して粗大な粒子となるため同様にリチウムイオン二次電池の充放電特性が低下する場合がある。導電助剤は、電極の導電性を高めるために添加される。導電助剤として、炭素質微粒子であるカーボンブラック、黒鉛、アセチレンブラックAB、ケッチェンブラックKB、気相法炭素繊維VaporGrownCarbonFiber:VGCF等を単独でまたは二種以上組み合わせて添加することができる。導電助剤の使用量については、特に限定的ではないが、例えば、活物質100質量部に対して、20~100質量部程度とすることができる。導電助剤の量が20質量部未満では効率のよい導電パスを形成できず、100質量部を超えると電極の成形性が悪化するとともにエネルギー密度が低くなる。なお炭素材料が複合化されたケイ素酸化物を活物質として用いる場合は、導電助剤の添加量を低減あるいは無しとすることができる。スラリーに用いる有機溶剤には特に制限はなく、複数の溶剤の混合物でも構わない。本発明の負極用バインダの合成に用いることのできる前述の反応溶媒をそのまま使用できるが、Nメチル2ピロリドン及びNメチル2ピロリドンとエステル系溶媒酢酸エチル、酢酸nブチル、ブチルセロソルブアセテート、ブチルカルビトールアセテート等あるいはグライム系溶媒ジグライム、トリグライム、テトラグライム等の混合溶媒が特に好ましい。本発明のリチウムイオン二次電池における負極を構成するケイ素酸化物には、リチウムがプリドーピングされていることもできる。負極にリチウムをドープするには、例えば対極に金属リチウムを用いて半電池を組み、電気化学的にリチウムをドープする電極化成法などを利用することができる。リチウムのドープ量は特に制約されない。上記した負極を用いる本発明のリチウムイオン二次電池は、特に限定されない公知の正極、電解液、セパレータを用いることができる。正極は、リチウムイオン二次電池で使用可能なものであればよい。正極は、集電体と、集電体上に結着された正極活物質層とを有する。正極活物質層は、正極活物質と、バインダとを含み、さらには導電助剤を含んでも良い。正極活物質、導電助材およびバインダは、特に限定はなく、リチウムイオン二次電池で使用可能なものであればよい。正極活物質としては、金属リチウム、LiCoO2、LiNi13Co13Mn13O2、Li2MnO3、硫黄などが挙げられる。集電体は、アルミニウム、ニッケル、ステンレス鋼など、リチウムイオン二次電池の正極に一般的に使用されるものであればよい。導電助剤は上記の負極で記載したものと同様のものが使用できる。電解液は、有機溶媒に電解質であるリチウム金属塩を溶解させたものである。電解液は、特に限定されない。有機溶媒として、非プロトン性有機溶媒、たとえばプロピレンカーボネートPC、エチレンカーボネートEC、ジメチルカーボネートDMC、ジエチルカーボネートDEC、エチルメチルカーボネートEMC等から選ばれる一種以上を用いることができる。また、溶解させる電解質としては、LiPF6、LiBF4、LiAsF6、LiI、LiClO4、LiCF3SO3等の有機溶媒に可溶なリチウム金属塩を用いることができる。例えば、エチレンカーボネート、ジメチルカーボネート、プロピレンカーボネート、ジメチルカーボネートなどの有機溶媒にLiClO4、LiPF6、LiBF4、LiCF3SO3等のリチウム金属塩を05mollから17moll程度の濃度で溶解させた溶液を使用することができる。セパレータは、リチウムイオン二次電池に使用されることができるものであれば特に限定されない。セパレータは、正極と負極とを分離し電解液を保持するものであり、ポリエチレン、ポリプロピレン等の薄い微多孔膜を用いることができる。本発明のリチウムイオン二次電池は、形状に特に限定はなく、円筒型、積層型、コイン型等、種々の形状を採用することができる。いずれの形状を採る場合であっても、正極および負極にセパレータを挟装させ電極体とし、正極集電体および負極集電体から外部に通ずる正極端子および負極端子までの間を、集電用リード等を用いて接続した後、この電極体を電解液とともに電池ケースに密閉して電池となる。本発明のリチウムイオン二次電池は、携帯電話、ポータブルゲーム機、ハイブリッド車両、EVなどの電源として利用することができる。車両に搭載する場合には、一般に、複数の単電池を直列に連結した組電池として搭載され、インバータを介して電気モータ及び発電機に接続される。以下、実施例を挙げて本発明を更に詳しく説明する。<基体ポリマーの製造>攪拌機と、温度計と、冷却管と、留出管と、窒素ガス導入管とを備えた05リットルのフラスコに、15mLのアクリル酸と、10gのイタコン酸とを混合して溶解し、さらに013gの22アゾビス2プロペン塩酸塩を添加して溶解した後、窒素ガス雰囲気下にて45°Cで7時間撹拌して反応させた。反応終了後、10Lのアセトンを混合したところ、白色沈殿を得た。この白色沈殿物を130°Cで15時間真空乾燥して基体となるポリマーを得た。この基体ポリマーは、アクリル酸が597モル、イタコン酸が403モルの組成の共重合体であり、GPCによって測定されたその質量平均分子量は10×105であった。<負極用バインダの作製>この基体ポリマーをフラスコに入れ、真空ポンプにて93Pa以下の減圧雰囲気下、98°Cで1時間加熱保持した。得られた負極用バインダの赤外分光分析チャートを図1に示す。図1から、1785cm1と1855cm1に酸無水物基による吸収が認められる。得られた負極用バインダの固形分が8質量部となるようにNメチル2ピロリドンを加えて溶解し、室温で液状のバインダ溶液を調製した。<負極活物質の作製>一方、SiO粉末シグマアルドリッチジャパン社製、平均粒径5μmを900°Cで2時間熱処理し、平均粒径5μmのSiOx粉末を調製した。この熱処理によって、SiとOとの比が概ね1:1の均質な固体の一酸化ケイ素SiOであれば、固体の内部反応によりSi相とSiO2相の二相に分離する。分離して得られるSi相は非常に微細である。本実施例ではSiOxからなる負極活物質を作製したが、他にSiと炭素とからなる負極活物質を用いることもできる。<リチウムイオン二次電池用負極の作製>上記したバインダ溶液を固形分として15質量部と、上記SiOx粉末48質量部と、導電助剤としての黒鉛粉末344質量部とケッチェンブラックKB粉末26質量部と、を混合し、スラリーを調製した。スラリー中の各成分の組成比は固形分として、SiOx粉末:黒鉛粉末:ケッチェンブラック:バインダポリマー=48:344:26:15である。このスラリーを、厚さ18μmの電解銅箔集電体の表面にドクターブレードを用いて塗布し、銅箔上に負極活物質層を形成した。その後、80°Cで20分間乾燥し、負極活物質層から有機溶媒を揮発させて除去した。乾燥後、ロールプレス機により、集電体と負極活物質層を強固に密着接合させた。これを200°Cで2時間加熱硬化させて、活物質層の厚さが15μm程度の負極を形成した。<リチウムイオン二次電池の作製>負荷特性の測定にはラミネートセル電池を作製し、初期効率の測定にはコインセル電池を作製した。<コインセル>上記の手順で作製した電極を評価極として用い、リチウムイオン二次電池ハーフセルを作製した。対極は、金属リチウム箔厚さ500μmとした。対極をφ13mm、評価極をφ11mmに裁断し、セパレータヘキストセラニーズ社製ガラスフィルターおよびcelgard2400を両者の間に挟装して電極体電池とした。この電極体電池を電池ケース宝泉株式会社製CR2032コインセルに収容した。また、電池ケースには、エチレンカーボネートとジエチルカーボネートとを1:1体積比で混合した混合溶媒にLiPF6を1Mの濃度で溶解した非水電解液を注入し、電池ケースを密閉して、リチウムイオン二次電池を得た。<ラミネートセル>上記の手順で作製した電極を評価極として用い、リチウムイオン二次電池フルセルを作製した。対極には、活物質としてのLiNi13Co13Mn13O2が88質量部と、導電助剤としてのケッチェンブラックが6質量部と、バインダとしてのポリフッ化ビニリデンが6質量部と、を含む混合スラリーをアルミニウム箔上に塗布して乾燥させたものを用いた。電解液には、エチレンカーボネートとジエチルカーボネートとを37体積比で混合した混合溶媒に、LiPF6を1Mの濃度で溶解したものを用いた。比較例1実施例1で製造された基体ポリマーを純水に溶解し、ポリマー濃度10重量の水溶液とした。この水溶液をマイナス78°Cで急速に凍結し、さらに減圧して真空状態で4時間保持してフリーズドライさせたものを比較例1の負極用バインダとした。この負極用バインダの赤外分光分析チャートを図1に示す。図1から、1785cm1と1855cm1の酸無水物基による吸収は認められず、酸無水物基は存在しない。この負極用バインダを用いたこと以外は実施例1と同様にしてリチウムイオン二次電池用負極を作製し、実施例1と同様にしてリチウムイオン二次電池を作製した。<リチウムイオン二次電池の充放電特性>作製したリチウムイオン二次電池のそれぞれに対して、測定温度25°C、02CのCCCV充電定電流定電圧充電の条件下において充電し、1サイクルから順に02C、1C、2C、3C、4C、5CのCC放電定電流放電で放電し、各レートにおける放電容量を測定した。そして02Cレートの放電容量に対する2Cレートの放電容量の比負荷特性を算出し、結果を表1に示す。またハーフセルにて、温度25°C、電圧0012V、電流量005mAにて、1サイクル目における放電容量と充電容量から、初期充放電効率をそれぞれ算出し、結果を表1に示す。なお、初期充放電効率は、初期充電容量を初期放電容量で除した値の百分率初期充電容量/初期放電容量×100で求められる値である。表1より、実施例1のリチウムイオン二次電池は比較例1に対して負荷特性と初期効率が向上していることがわかり、これは負極用バインダのポリマー分子中にカルボキシル基どうしが縮合して形成された酸無水物基を含むことによる効果であることが明らかである。